УСТРОЙСТВО ДЛЯ СВАРКИ ТРЕНИЕМ С ПЕРЕМЕШИВАНИЕМ, СПОСОБ СВАРКИ С ИСПОЛЬЗОВАНИЕМ ЭТОГО УСТРОЙСТВА И ИЗДЕЛИЕ, ПОЛУЧАЕМОЕ ЭТИМ СПОСОБОМ СВАРКИ

1. Устройство для сварки трением с перемешиванием, выполненное с возможностью сварки металла или сплава, имеющего высокую температуру плавления, составляющую 1350°С или более, как материала обрабатываемых деталей, в котором
по меньшей мере, часть, приводимая в контакт с обрабатываемыми деталями, имеет химический состав, включающий в себя иридий, а также рений, рутений, молибден, вольфрам, ниобий, тантал, родий, либо два или более этих химических элементов и один из следующих химических элементов: цирконий, гафний, лантан, церий, самарий, гадолиний, скандий, иттрий, либо два или более этих химических элементов, а также имеет микротвердость по Виккерсу 300 HV или более.
2. Устройство для сварки трением с перемешиванием по п.1, в котором
упомянутая часть, приводимая в контакт с обрабатываемыми деталями, изготовлена из трехкомпонентного сплава, который содержит иридий, от 1,0 до 50,0 ат.% рения или рутения и от 0,1 до 5,0 ат.% циркония, гафния, лантана, церия, самария, гадолиния, скандия или иттрия.
3. Устройство для сварки трением с перемешиванием по п.1, в котором
упомянутая часть, приводимая в контакт с обрабатываемыми деталями, изготовлена из трехкомпонентного сплава, который содержит иридий, от 1,0 до 35,0 ат.% молибдена или вольфрама и от 0,1 до 5,0 ат.% циркония, гафния, лантана, церия, самария, гадолиния, скандия или иттрия.
4. Устройство для сварки трением с перемешиванием по п.1, в котором
упомянутая часть, приводимая в контакт с обрабатываемыми деталями, изготовлена из трехкомпонентного сплава, который содержит иридий, от 1,0 до 25,0 ат.% ниобия или тантала и от 0,1 до 5,0 ат.% циркония, гафния, лантана, церия, самария, гадолиния, скандия или иттрия.
5. Устройство для сварки трением с перемешиванием по п.1, в котором
упомянутая часть, приводимая в контакт с обрабатываемыми деталями, изготовлена из четырехкомпонентного сплава, который содержит иридий, от 1,0 до 50,0 ат.% рения или рутения, от 1,0 до 18,0 ат.% родия и от 0,1 до 5,0 ат.% циркония, гафния, лантана, церия, самария, гадолиния, скандия или иттрия.
6. Устройство для сварки трением с перемешиванием по п.1, в котором
упомянутая часть, приводимая в контакт с обрабатываемыми деталями, изготовлена из четырехкомпонентного сплава, который содержит иридий, от 1,0 до 35,0 ат.% молибдена или вольфрама, от 1,0 до 18,0 ат.% родия и от 0,1 до 5,0 ат.% циркония, гафния, лантана, церия, самария, гадолиния, скандия или иттрия.
7. Устройство для сварки трением с перемешиванием по п.1, в котором
упомянутая часть, приводимая в контакт с обрабатываемыми деталями, изготовлена из четырехкомпонентного сплава, который содержит иридий, от 1,0 до 25,0 ат.% ниобия или тантала, от 1,0 до 18,0 ат.% родия и от 0,1 до 5,0 ат.% циркония, гафния, лантана, церия, самария, гадолиния, скандия или иттрия.
8. Устройство для сварки трением с перемешиванием по п.1, в котором
упомянутая часть, приводимая в контакт с обрабатываемыми деталями, содержит, по меньшей мере, иридий и родий, и содержание родия составляет от 1,0 до 18,0 ат.%.
9. Способ сварки трением с перемешиванием, при выполнении которого обрабатываемые детали приводят в контакт друг с другом или устанавливают почти в контакте друг с другом, чтобы получить вытянутую зону соединения, перемещают устройство сварки трением с перемешиванием, введенное в зону соединения, при одновременном вращении этого устройства и сваривают обрабатываемые детали, в котором
обрабатываемые детали изготовлены из металла или сплава, имеющего высокую температуру плавления, которая составляет 1350°С или более, и в качестве устройства для сварки трением с перемешиванием используют устройство для сварки трением с перемешиванием по любому из пп.1-8.
10. Способ сварки трением с перемешиванием по п.9, в котором сварку выполняют при одновременной установке с обратной стороны обрабатываемых деталей относительно поверхности прижатия устройства для сварки трением с перемешиванием, подкладки из иридия, причем подкладка имеет химический состав, включающий в себя иридий, а также рений, рутений, молибден, вольфрам, ниобий, тантал, родий, цирконий, гафний, либо два или более из этих элементов как дополнительные компоненты, либо подкладка покрыта пленкой из иридия или пленкой, имеющей упомянутый состав.
11. Изделие, содержащее область, в которой при помощи способа сварки трением с перемешиванием по п.9 выполнено сварное соединение.